【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
ポリウレタン組成物の配合のためのＢ側混合物であって、構造：
【化２０１】
2014524965.tif 000001
を持つ主要繰り返し単位を有する脂肪族ポリカーボネートポリオールを含み、
式中、Ｒ１、Ｒ２、Ｒ３、およびＲ４は独立して、ポリマー鎖内での各発生時に、−Ｈ、フッ素、任意に置換されたＣ１−４０脂肪族基、任意に置換されたＣ１−２０ヘテロ脂肪族基、および任意に置換されたアリール基からなる群から選択され、Ｒ１、Ｒ２、Ｒ３、およびＲ４のうちのいずれか２つ以上は、任意に介在する原子と一緒になって、１つ以上のヘテロ原子を任意に含有する１つ以上の任意に置換された環を形成してもよい、Ｂ側混合物。
【請求項２】
（Ａ）前記脂肪族ポリカーボネートポリオールが、二酸化炭素と１つ以上のエポキシドとの共重合から誘導されるか、または：
（Ｂ）前記脂肪族ポリカーボネートポリオールが、二酸化炭素とエチレンオキシドとのコポリマーを含むか、または：
（Ｃ）前記脂肪族ポリカーボネートポリオールが、二酸化炭素とプロピレンオキシドとのコポリマーを含む、請求項１に記載のＢ側混合物。
【請求項３】
前記脂肪族ポリカーボネートポリオールが、末端基のうちの少なくとも９０％が−ＯＨ基であることを特徴とするか、または：
前記脂肪族ポリカーボネートポリオールが、前記末端基のうちの少なくとも９５％、少なくとも９６％、少なくとも９７％、または少なくとも９８％が−ＯＨ基であることを特徴とするか、または：
前記脂肪族ポリカーボネートポリオールが、前記末端基のうちの少なくとも９９％、少なくとも９９．５％、少なくとも９９．７％、または少なくとも９９．８％がＯＨ基であることを特徴とするか、または：
前記脂肪族ポリカーボネートポリオールが、前記末端基のうちの少なくとも９９．９％が−ＯＨ基であることを特徴とする、請求項１に記載のＢ側混合物。
【請求項４】
前記脂肪族ポリカーボネートポリオールが、二酸化炭素およびエチレンオキシド、ならびにプロピレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、スチレンオキシド、および高級αオレフィンのエポキシドからなる群から選択される１つ以上のさらなるエポキシドとのターポリマーを含み、好ましくは：
前記ターポリマーが、エチレンオキシドから誘導された大部分の繰り返し単位と、１つ以上のさらなるエポキシドから誘導されたより少ない量の繰り返し単位とを含有し、さらに好ましくは：
前記ターポリマーが、約５０％〜約９９．５％のエチレンオキシドから誘導された繰り返し単位を含有する、請求項１に記載のＢ側混合物。
【請求項５】
前記脂肪族ポリカーボネートポリオールが、二酸化炭素およびプロピレンオキシド、ならびにエチレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、スチレンオキシド、および高級αオレフィンのエポキシドからなる群から選択される１つ以上のさらなるエポキシドとのターポリマーを含み、好ましくは：
前記ターポリマーが、約５０％〜約９９．５％のエチレンオキシドから誘導された繰り返し単位を含有する、請求項１に記載のＢ側混合物。
【請求項６】
前記脂肪族ポリカーボネートポリオールが、約５００ｇ／ｍｏｌ〜約１０，０００ｇ／ｍｏｌの範囲の数平均分子量（Ｍｎ）を有するか、または：
前記脂肪族ポリカーボネートポリオールが、約５００ｇ／ｍｏｌ〜約５，０００ｇ／ｍｏｌの数平均分子量（Ｍｎ）を有するか、または：
前記脂肪族ポリカーボネートポリオールが、約５００ｇ／ｍｏｌ〜約４，０００ｇ／ｍｏｌの数平均分子量（Ｍｎ）を有するか、または：
前記脂肪族ポリカーボネートポリオールが、約５００ｇ／ｍｏｌ〜約３，０００ｇ／ｍｏｌの数平均分子量（Ｍｎ）を有するか、または：
前記脂肪族ポリカーボネートポリオールが、約５００ｇ／ｍｏｌ〜約２，５００ｇ／ｍｏｌの数平均分子量（Ｍｎ）を有するか、または：
前記脂肪族ポリカーボネートポリオールが、約５００ｇ／ｍｏｌ〜約１，５００ｇ／ｍｏｌの数平均分子量（Ｍｎ）を有する、請求項１に記載のＢ側混合物。
【請求項７】
前記脂肪族ポリカーボネートポリオールが、前記組成物中の平均として、炭酸結合の割合が８５％以上であることを特徴とするか、または：
前記脂肪族ポリカーボネートポリオールが、前記組成物中の平均として、炭酸結合の割合が９０％以上であることを特徴とするか、または：
前記脂肪族ポリカーボネートポリオールが、前記組成物中の平均として、炭酸結合の割合が９５％以上であることを特徴とするか、または：
前記脂肪族ポリカーボネートポリオールが、前記組成物中の平均として、炭酸結合の割合が９８％以上であることを特徴とするか、または：
前記脂肪族ポリカーボネートポリオールが、前記組成物中の平均として、炭酸結合の割合が９９％以上であることを特徴とする、請求項１に記載のＢ側混合物。
【請求項８】
（Ａ）前記脂肪族ポリカーボネートポリオールが、約２０℃未満のＴｇを有することを特徴とし、好ましくは
前記脂肪族ポリカーボネートポリオールが、約１５℃未満、約１０℃未満、約５℃未満、約０℃未満、約−１０℃未満、または約−２０℃未満のＴｇを有することを特徴とするか、または
前記脂肪族ポリカーボネートポリオールが、約−３０℃〜約−２０℃のＴｇを有することを特徴とするか、あるいは：
（Ｂ）前記脂肪族ポリカーボネートポリオールが、約−３０℃よりも高いＴｇを有することを特徴とし、好ましくは
前記脂肪族ポリカーボネートポリオールが、約−２０℃よりも高い、約−１０℃よりも高い、約０℃よりも高い、約１０℃よりも高い、約１５℃よりも高い、または約２５℃よりも高いＴｇを有することを特徴とするか、あるいは：
（Ｃ）前記脂肪族ポリカーボネートポリオールが、約−１０℃〜約３０℃のＴｇを有することを特徴とするか、あるいは：
（Ｄ）前記脂肪族ポリカーボネートポリオールが、約０℃〜約２０℃のＴｇを有することを特徴とする、請求項１に記載のＢ側混合物。
【請求項９】
前記脂肪族ポリカーボネートポリオールが、構造Ｐ１：
【化２０２】
2014524965.tif 000002
を有し、
式中、Ｒ１、Ｒ２、Ｒ３、およびＲ４は独立して、前記ポリマー鎖内での各発生時に、−Ｈ、フッ素、任意に置換されたＣ１−３０脂肪族基、および任意に置換されたＣ１−２０ヘテロ脂肪族基、および任意に置換されたＣ６−１０アリール基からなる群から選択され、Ｒ１、Ｒ２、Ｒ３、およびＲ４のうちのいずれか２つ以上は、任意に介在する原子と一緒になって、１つ以上のヘテロ原子を任意に含有する１つ以上の任意に置換された環を形成してもよく、
Ｙは独立して、各発生時に、−Ｈ、または本明細書でクラスおよびサブクラスに記載される鎖延長部分のうちのいずれかに結合する部位であり、
ｎは独立して、各発生時に、約３〜約１，０００の整数であり、
【化２０３】
2014524965.tif 000003
は、多価部分であり、
ｘおよびｙは、それぞれ独立して、０〜６の整数であり、ｘとｙの和は、２〜６である、請求項１に記載のＢ側混合物。
【請求項１０】
【化２０４】
2014524965.tif 000004
が、エポキシド／ＣＯ２共重合が起こり得る２つ以上の部位を有する多官能性連鎖移動剤から誘導されるか、または：
【化２０５】
2014524965.tif 000005
が、式：
【化２０６】
2014524965.tif 000006
を有する多官能性連鎖移動剤から誘導される、請求項９に記載のＢ側混合物。
【請求項１１】
（Ａ）
【化２０７】
2014524965.tif 000007
が、二価アルコールから誘導されるか、または：
（Ｂ）ｙが０であり、ｘが２を超える、請求項９に記載のＢ側混合物。
【請求項１２】
前記二価アルコールが、Ｃ２−４０ジオールを含むか、または：
前記二価アルコールが、１，２−エタンジオール、１，２−プロパンジオール、１，３−プロパンジオール、１，２−ブタンジオール、１，３−ブタンジオール、１，４−ブタンジオール、１，５−ペンタンジオール、２，２−ジメチルプロパン−１，３−ジオール、２−ブチル−２−エチルプロパン−１，３−ジオール、２−メチル−２，４−ペンタンジオール、２−エチル−１，３−ヘキサンジオール、２−メチル−１，３−プロパンジオール、１，５−ヘキサンジオール、１，６−ヘキサンジオール、１，８−オクタンジオール、１，１０−デカンジオール、１，１２−ドデカンジオール、２，２，４，４−テトラメチルシクロブタン−１，３−ジオール、１，３−シクロペンタンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、イソソルビド、グリセロールモノエステル、グリセロールモノエーテル、トリメチロールプロパンモノエステル、トリメチロールプロパンモノエーテル、ペンタエリスリトールジエステル、ペンタエリスリトールジエーテル、およびこれらのうちのいずれかのアルコキシル化誘導体からなる群から選択されるか、または：
前記二価アルコールが、ジエチレングリコール、トリエチレングリコール、テトラエチレングリコール、２２０〜約２０００ｇ／ｍｏｌの数平均分子量を有するもの等の高次のポリ（エチレングリコール）、ジプロピレングリコール、トリプロピレングリコール、および高次のポリ（プロピレングリコール）からなる群から選択されるか、または：
前記二価アルコールが、二価酸、ジオール、およびヒドロキシ酸からなる群から選択される化合物のアルコキシル化誘導体を含むか、または：
前記二価アルコールが高分子ジオールであり、好ましくは
前記高分子ジオールが、ポリエーテル、ポリエステル、ヒドロキシ末端ポリオレフィン、ポリエーテルコポリエステル、ポリエーテルポリカーボネート、ポリカーボネートコポリエステル、ポリオキシメチレンポリマー、およびこれらのうちのいずれかのアルコキシル化類似体からなる群から選択される、請求項１１に記載のＢ側混合物。
【請求項１３】
ポリエーテルポリオール、ポリエステルポリオール、およびそれらの混合物からなる群から選択される１つ以上のさらなるポリオールをさらに含む、請求項１に記載のＢ側混合物。
【請求項１４】
前記脂肪族ポリカーボネートポリオールが、
【化２０８】
2014524965.tif 000008
からなる群から選択され、
式中、ｔは、１〜１２の整数であり（１および１２を含む）、およびＲｔは独立して、各発生時に、−Ｈ、または−ＣＨ３である、請求項１に記載のＢ側混合物。
【請求項１５】
約５００ｇ／ｍｏｌ〜約３，０００ｇ／ｍｏｌの平均分子量数（ａｖｅｒａｇｅ  ｍｏｌｅｃｕｌａｒ  ｗｅｉｇｈｔ  ｎｕｍｂｅｒ）、約１．２５未満の多分散指数、少なくとも８５％の炭酸結合、および少なくとも９８％の−ＯＨ末端基を有する、式Ｑ１のポリ（エチレンカーボネート）を含むか、または：
約５００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含むか、または：
約１，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含むか、または：
約２，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含むか、または：
約３，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含むか、または：
約５００ｇ／ｍｏｌ〜約３，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含むか、または：
約５００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含むか、または：
約１，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含むか、または：
約２，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含むか、または：
約３，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含むか、または：
約５００ｇ／ｍｏｌ〜約３，０００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含むか、または：
約５００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含むか、または：
約１，０００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含むか、または：
約２，０００ｇ／ｍｏｌの平均分子量数（例えば、ｎが平均で約１０〜約１１である）、約１．２５未満の多分散指数、少なくとも９０％の炭酸結合、および少なくとも９８％の−ＯＨ末端基を有する、式Ｑ３のポリ（エチレン−コ−プロピレンカーボネート）を含むか、または：
約３，０００ｇ／ｍｏｌの平均分子量数、約１．２５未満の多分散指数、少なくとも９５％の炭酸結合、および少なくとも９８％の−ＯＨ末端基を有する、式Ｑ３のポリ（エチレン−コ−プロピレンカーボネート）を含むか、または：
約５００ｇ／ｍｏｌ〜約３，０００ｇ／ｍｏｌの平均分子量数（例えば、各ｎが約４〜約１６である）、約１．２５未満の多分散指数、少なくとも９５％の炭酸結合、および少なくとも９８％の−ＯＨ末端基を有する、式Ｑ４のポリ（エチレンカーボネート）を含むか、または：
約５００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含むか、または：
約１，０００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含むか、または：
約２，０００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含むか、または：
約３，０００ｇ／ｍｏｌの平均分子量数、約１．２５未満の多分散指数、少なくとも８５％の炭酸結合、および少なくとも９８％の−ＯＨ末端基、を有する、式Ｑ４のポリ（エチレンカーボネート）を含むか、または：
約５００ｇ／ｍｏｌ〜約３，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含むか、または：
約５００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含むか、または：
約１，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含むか、または：
約２，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含むか、または：
約３，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含むか、または：
約５００ｇ／ｍｏｌ〜約３，０００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含むか、または：
約５００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含むか、または：
約１，０００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含むか、または：
約２，０００ｇ／ｍｏｌの平均分子量数（例えば、ｎが平均で約１０〜約１１である）、約１．２５未満の多分散指数、少なくとも９０％の炭酸結合、および少なくとも９８％の−ＯＨ末端基を有する、式Ｑ６のポリ（エチレン−コ−プロピレンカーボネート）を含むか、または：
約３，０００ｇ／ｍｏｌの平均分子量数、約１．２５未満の多分散指数、少なくとも９５％の炭酸結合、および少なくとも９８％の−ＯＨ末端基を有する、式Ｑ６のポリ（エチレン−コ−プロピレンカーボネート）を含む、請求項１４に記載のＢ側混合物。
【請求項１６】
１００重量部のポリオール成分を含み、前記脂肪族ポリカーボネートポリオールが、前記ポリオール成分の約５重量パーセント〜１００重量パーセントを構成し、好ましくは：
（Ａ）０．０１〜２０重量部の１つ以上の発泡剤をさらに含み、好ましくは：
前記発泡剤が、水を含むか、あるいは：
（Ｂ）０〜１重量部の１つ以上の触媒をさらに含み、好ましくは
前記触媒が、スズを含むか、または
前記触媒が、アミン化合物を含むか、あるいは：
（Ｃ）０〜２０重量部の１つ以上の反応小分子ををさらに含み、前記反応小分子が、ヒドロキシ、アミン、チオール、およびカルボン酸からなる群から選択される１つ以上の官能基を含み、好ましくは
前記反応小分子が、ジオールを含むか、あるいは：
（Ｄ）０〜１０重量部の１つ以上の添加剤をさらに含み、前記添加剤が、相溶化剤、着色剤、界面活性剤、難燃剤、帯電防止性化合物、抗菌剤、ＵＶ安定剤、可塑剤、および連続気泡剤（ｃｅｌｌ  ｏｐｅｎｅｒ）からなる群から選択される、請求項１に記載のＢ側混合物。
【請求項１７】
１つ以上のイソシアネート化合物の反応によって、請求項１〜１６のいずれか１項に記載のＢ側混合物から誘導されるポリウレタン組成物であって、好ましくは：
（Ａ）前記組成物が、フォームであり、さらに好ましくは
前記フォームが、軟質フォームであるか、または
前記フォームが、硬質フォームであるか、または
前記フォームが、微細気泡フォームであるか、あるいは：
（Ｂ）前記組成物が、エラストマーであるか、あるいは：
（Ｃ）前記組成物が、熱可塑性プラスチックである、ポリウレタン組成物。
【手続補正２】
【補正対象書類名】明細書
【補正対象項目名】００４１
【補正方法】変更
【補正の内容】
【００４１】
本明細書で使用される場合、用語「アルコキシル化された」は、分子上の１つ以上の官能基（通常、官能基はアルコール、アミン、またはカルボン酸であるが、これらに厳密に限定されない）にヒドロキシ末端アルキル鎖が付加されたことを意味する。アルコキシル化化合物は、単一のアルキル基を含み得るか、またはそれらはヒドロキシ末端ポリエーテル等のオリゴマー部分であり得る。アルコキシル化された材料は、エポキシドで官能基を処理することにより親化合物から誘導することができる。
本発明は、例えば、以下を提供する。
（項目１）
ポリウレタン組成物の配合のためのＢ側混合物であって、構造：
【化２０１】
2014524965.tif 000009
を持つ主要繰り返し単位を有する脂肪族ポリカーボネートポリオールを含み、
式中、Ｒ１、Ｒ２、Ｒ３、およびＲ４は独立して、ポリマー鎖内での各発生時に、−Ｈ、フッ素、任意に置換されたＣ１−４０脂肪族基、任意に置換されたＣ１−２０ヘテロ脂肪族基、および任意に置換されたアリール基からなる群から選択され、Ｒ１、Ｒ２、Ｒ３、およびＲ４のうちのいずれか２つ以上は、任意に介在する原子と一緒になって、１つ以上のヘテロ原子を任意に含有する１つ以上の任意に置換された環を形成してもよい、Ｂ側混合物。
（項目２）
前記脂肪族ポリカーボネートポリオールが、二酸化炭素と１つ以上のエポキシドとの共重合から誘導される、項目１に記載のＢ側混合物。
（項目３）
前記脂肪族ポリカーボネートポリオールが、末端基のうちの少なくとも９０％が−ＯＨ基であることを特徴とする、項目１に記載のＢ側混合物。
（項目４）
前記脂肪族ポリカーボネートポリオールが、前記末端基のうちの少なくとも９５％、少なくとも９６％、少なくとも９７％、または少なくとも９８％が−ＯＨ基であることを特徴とする、項目１に記載のＢ側混合物。
（項目５）
前記脂肪族ポリカーボネートポリオールが、前記末端基のうちの少なくとも９９％、少なくとも９９．５％、少なくとも９９．７％、または少なくとも９９．８％がＯＨ基であることを特徴とする、項目１に記載のＢ側混合物。
（項目６）
前記脂肪族ポリカーボネートポリオールが、前記末端基のうちの少なくとも９９．９％が−ＯＨ基であることを特徴とする、項目１に記載のＢ側混合物。
（項目７）
前記脂肪族ポリカーボネートポリオールが、二酸化炭素とエチレンオキシドとのコポリマーを含む、項目１に記載のＢ側混合物。
（項目８）
前記脂肪族ポリカーボネートポリオールが、二酸化炭素とプロピレンオキシドとのコポリマーを含む、項目１に記載のＢ側混合物。
（項目９）
前記脂肪族ポリカーボネートポリオールが、二酸化炭素およびエチレンオキシド、ならびにプロピレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、スチレンオキシド、および高級αオレフィンのエポキシドからなる群から選択される１つ以上のさらなるエポキシドとのターポリマーを含む、項目１に記載のＢ側混合物。
（項目１０）
前記ターポリマーが、エチレンオキシドから誘導された大部分の繰り返し単位と、１つ以上のさらなるエポキシドから誘導されたより少ない量の繰り返し単位とを含有する、項目９に記載のＢ側混合物。
（項目１１）
前記ターポリマーが、約５０％〜約９９．５％のエチレンオキシドから誘導された繰り返し単位を含有する、項目１０に記載のＢ側混合物。
（項目１２）
前記脂肪族ポリカーボネートポリオールが、二酸化炭素およびプロピレンオキシド、ならびにエチレンオキシド、１，２−ブテンオキシド、２，３−ブテンオキシド、シクロヘキセンオキシド、３−ビニルシクロヘキセンオキシド、エピクロロヒドリン、グリシジルエステル、グリシジルエーテル、スチレンオキシド、および高級αオレフィンのエポキシドからなる群から選択される１つ以上のさらなるエポキシドとのターポリマーを含む、項目１に記載のＢ側混合物。
（項目１３）
前記ターポリマーが、約５０％〜約９９．５％のエチレンオキシドから誘導された繰り返し単位を含有する、項目１２に記載のＢ側混合物。
（項目１４）
前記脂肪族ポリカーボネートポリオールが、約５００ｇ／ｍｏｌ〜約１０，０００ｇ／ｍｏｌの範囲の数平均分子量（Ｍｎ）を有する、項目１に記載のＢ側混合物。
（項目１５）
前記脂肪族ポリカーボネートポリオールが、約５００ｇ／ｍｏｌ〜約５，０００ｇ／ｍｏｌの数平均分子量（Ｍｎ）を有する、項目１に記載のＢ側混合物。
（項目１６）
前記脂肪族ポリカーボネートポリオールが、約５００ｇ／ｍｏｌ〜約４，０００ｇ／ｍｏｌの数平均分子量（Ｍｎ）を有する、項目１に記載のＢ側混合物。
（項目１７）
前記脂肪族ポリカーボネートポリオールが、約５００ｇ／ｍｏｌ〜約３，０００ｇ／ｍｏｌの数平均分子量（Ｍｎ）を有する、項目１に記載のＢ側混合物。
（項目１８）
前記脂肪族ポリカーボネートポリオールが、約５００ｇ／ｍｏｌ〜約２，５００ｇ／ｍｏｌの数平均分子量（Ｍｎ）を有する、項目１に記載のＢ側混合物。
（項目１９）
前記脂肪族ポリカーボネートポリオールが、約５００ｇ／ｍｏｌ〜約１，５００ｇ／ｍｏｌの数平均分子量（Ｍｎ）を有する、項目１に記載のＢ側混合物。
（項目２０）
前記脂肪族ポリカーボネートポリオールが、２未満のＰＤＩを有することを特徴とする、項目１に記載のＢ側混合物。
（項目２１）
前記脂肪族ポリカーボネートポリオールが、約１．５未満のＰＤＩを有することを特徴とする、項目１に記載のＢ側混合物。
（項目２２）
前記脂肪族ポリカーボネートポリオールが、約１．０〜１．２のＰＤＩを有することを特徴とする、項目１に記載のＢ側混合物。
（項目２３）
前記脂肪族ポリカーボネートポリオールが、約１．０〜１．１のＰＤＩを有することを特徴とする、項目１に記載のＢ側混合物。
（項目２４）
前記脂肪族ポリカーボネートポリオールが、前記組成物中の平均として、炭酸結合の割合が８５％以上であることを特徴とする、項目１に記載のＢ側混合物。
（項目２５）
前記脂肪族ポリカーボネートポリオールが、前記組成物中の平均として、炭酸結合の割合が９０％以上であることを特徴とする、項目１に記載のＢ側混合物。
（項目２６）
前記脂肪族ポリカーボネートポリオールが、前記組成物中の平均として、炭酸結合の割合が９５％以上であることを特徴とする、項目１に記載のＢ側混合物。
（項目２７）
前記脂肪族ポリカーボネートポリオールが、前記組成物中の平均として、炭酸結合の割合が９８％以上であることを特徴とする、項目１に記載のＢ側混合物。
（項目２８）
前記脂肪族ポリカーボネートポリオールが、前記組成物中の平均として、炭酸結合の割合が９９％以上であることを特徴とする、項目１に記載のＢ側混合物。
（項目２９）
前記脂肪族ポリカーボネートポリオールが、１つ以上の一置換エポキシドから誘導され、位置規則性であることを特徴とする、項目１に記載のＢ側混合物。
（項目３０）
前記脂肪族ポリカーボネートポリオールが、約８０％よりも高い頭尾比を有する、項目２９に記載のＢ側混合物。
（項目３１）
前記脂肪族ポリカーボネートポリオールが、約８５％よりも高い頭尾比を有する、項目２９に記載のＢ側混合物。
（項目３２）
前記脂肪族ポリカーボネートポリオールが、約９０％よりも高い頭尾比を有する、項目２９に記載のＢ側混合物。
（項目３３）
前記脂肪族ポリカーボネートポリオールが、約９５％よりも高い頭尾比を有する、項目２９に記載のＢ側混合物。
（項目３４）
前記脂肪族ポリカーボネートポリオールが、約９７％よりも高い頭尾比を有する、項目２９に記載のＢ側混合物。
（項目３５）
前記脂肪族ポリカーボネートポリオールが、約９９％よりも高い頭尾比を有する、項目２９に記載のＢ側混合物。
（項目３６）
前記脂肪族ポリカーボネートポリオールが、２５℃で約３０，０００ｃｐｓ未満の粘度を有することを特徴とする、項目１に記載のＢ側混合物。
（項目３７）
前記脂肪族ポリカーボネートポリオールが、２５℃で約２０，０００ｃｐｓ未満、約１０，０００ｃｐｓ未満、または約５，０００ｃｐｓ未満の粘度を有することを特徴とする、項目３６に記載のＢ側混合物。
（項目３８）
前記脂肪族ポリカーボネートポリオールが、２５℃で約２，０００〜約５，０００ｃｐｓの粘度を有することを特徴とする、項目３６に記載のＢ側混合物。
（項目３９）
前記脂肪族ポリカーボネートポリオールが、２５℃で約５，０００〜約１５，０００ｃｐｓの粘度を有することを特徴とする、項目３６に記載のＢ側混合物。
（項目４０）
前記脂肪族ポリカーボネートポリオールが、約２０℃未満のＴｇを有することを特徴とする、項目１に記載のＢ側混合物。
（項目４１）
前記脂肪族ポリカーボネートポリオールが、約１５℃未満、約１０℃未満、約５℃未満、約０℃未満、約−１０℃未満、または約−２０℃未満のＴｇを有することを特徴とする、項目４０に記載のＢ側混合物。
（項目４２）
前記脂肪族ポリカーボネートポリオールが、約−３０℃〜約−２０℃のＴｇを有することを特徴とする、項目４０に記載のＢ側混合物。
（項目４３）
前記脂肪族ポリカーボネートポリオールが、約−３０℃よりも高いＴｇを有することを特徴とする、項目１に記載のＢ側混合物。
（項目４４）
前記脂肪族ポリカーボネートポリオールが、約−２０℃よりも高い、約−１０℃よりも高い、約０℃よりも高い、約１０℃よりも高い、約１５℃よりも高い、または約２５℃よりも高いＴｇを有することを特徴とする、項目４３に記載のＢ側混合物。
（項目４５）
前記脂肪族ポリカーボネートポリオールが、約−１０℃〜約３０℃のＴｇを有することを特徴とする、項目１に記載のＢ側混合物。
（項目４６）
前記脂肪族ポリカーボネートポリオールが、約０℃〜約２０℃のＴｇを有することを特徴とする、項目１に記載のＢ側混合物。
（項目４７）
前記脂肪族ポリカーボネートポリオールが、構造Ｐ１：
【化２０２】
2014524965.tif 000010
を有し、
式中、Ｒ１、Ｒ２、Ｒ３、およびＲ４は独立して、前記ポリマー鎖内での各発生時に、−Ｈ、フッ素、任意に置換されたＣ１−３０脂肪族基、および任意に置換されたＣ１−２０ヘテロ脂肪族基、および任意に置換されたＣ６−１０アリール基からなる群から選択され、Ｒ１、Ｒ２、Ｒ３、およびＲ４のうちのいずれか２つ以上は、任意に介在する原子と一緒になって、１つ以上のヘテロ原子を任意に含有する１つ以上の任意に置換された環を形成してもよく、
Ｙは独立して、各発生時に、−Ｈ、または本明細書でクラスおよびサブクラスに記載される鎖延長部分のうちのいずれかに結合する部位であり、
ｎは独立して、各発生時に、約３〜約１，０００の整数であり、
【化２０３】
2014524965.tif 000011
は、多価部分であり、
ｘおよびｙは、それぞれ独立して、０〜６の整数であり、ｘとｙの和は、２〜６である、項目１に記載のＢ側混合物。
（項目４８）
【化２０４】
2014524965.tif 000012
が、エポキシド／ＣＯ２共重合が起こり得る２つ以上の部位を有する多官能性連鎖移動剤から誘導される、項目４７に記載のＢ側混合物。
（項目４９）
【化２０５】
2014524965.tif 000013
が、式：
【化２０６】
2014524965.tif 000014
を有する多官能性連鎖移動剤から誘導される、項目４７に記載のＢ側混合物。
（項目５０）
【化２０７】
2014524965.tif 000015
が、二価アルコールから誘導される、項目４７に記載のＢ側混合物。
（項目５１）
前記二価アルコールが、Ｃ２−４０ジオールを含む、項目５０に記載のＢ側混合物。
（項目５２）
前記二価アルコールが、１，２−エタンジオール、１，２−プロパンジオール、１，３−プロパンジオール、１，２−ブタンジオール、１，３−ブタンジオール、１，４−ブタンジオール、１，５−ペンタンジオール、２，２−ジメチルプロパン−１，３−ジオール、２−ブチル−２−エチルプロパン−１，３−ジオール、２−メチル−２，４−ペンタンジオール、２−エチル−１，３−ヘキサンジオール、２−メチル−１，３−プロパンジオール、１，５−ヘキサンジオール、１，６−ヘキサンジオール、１，８−オクタンジオール、１，１０−デカンジオール、１，１２−ドデカンジオール、２，２，４，４−テトラメチルシクロブタン−１，３−ジオール、１，３−シクロペンタンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、イソソルビド、グリセロールモノエステル、グリセロールモノエーテル、トリメチロールプロパンモノエステル、トリメチロールプロパンモノエーテル、ペンタエリスリトールジエステル、ペンタエリスリトールジエーテル、およびこれらのうちのいずれかのアルコキシル化誘導体からなる群から選択される、項目５０に記載のＢ側混合物。
（項目５３）
前記二価アルコールが、ジエチレングリコール、トリエチレングリコール、テトラエチレングリコール、２２０〜約２０００ｇ／ｍｏｌの数平均分子量を有するもの等の高次のポリ（エチレングリコール）、ジプロピレングリコール、トリプロピレングリコール、および高次のポリ（プロピレングリコール）からなる群から選択される、項目５０に記載のＢ側混合物。
（項目５４）
前記二価アルコールが、二価酸、ジオール、およびヒドロキシ酸からなる群から選択される化合物のアルコキシル化誘導体を含む、項目５０に記載のＢ側混合物。
（項目５５）
前記二価アルコールが高分子ジオールである、項目５０に記載のＢ側混合物。
（項目５６）
前記高分子ジオールが、ポリエーテル、ポリエステル、ヒドロキシ末端ポリオレフィン、ポリエーテルコポリエステル、ポリエーテルポリカーボネート、ポリカーボネートコポリエステル、ポリオキシメチレンポリマー、およびこれらのうちのいずれかのアルコキシル化類似体からなる群から選択される、項目５６に記載のＢ側混合物。
（項目５７）
ｙが０であり、ｘが２を超える、項目４７に記載のＢ側混合物。
（項目５８）
ポリエーテルポリオール、ポリエステルポリオール、およびそれらの混合物からなる群から選択される１つ以上のさらなるポリオールをさらに含む、項目１に記載のＢ側混合物。
（項目５９）
前記脂肪族ポリカーボネートポリオールが、
【化２０８】
2014524965.tif 000016
からなる群から選択され、
式中、ｔは、１〜１２の整数であり（１および１２を含む）、およびＲｔは独立して、各発生時に、−Ｈ、または−ＣＨ３である、項目１に記載のＢ側混合物。
（項目６０）
約５００ｇ／ｍｏｌ〜約３，０００ｇ／ｍｏｌの平均分子量数（ａｖｅｒａｇｅ  ｍｏｌｅｃｕｌａｒ  ｗｅｉｇｈｔ  ｎｕｍｂｅｒ）、約１．２５未満の多分散指数、少なくとも８５％の炭酸結合、および少なくとも９８％の−ＯＨ末端基を有する、式Ｑ１のポリ（エチレンカーボネート）を含む、項目５９に記載のＢ側混合物。
（項目６１）  約５００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含む、項目５９に記載のＢ側混合物。
（項目６２）
約１，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含む、項目５９に記載のＢ側混合物。
（項目６３）
約２，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含む、項目５９に記載のＢ側混合物。
（項目６４）
約３，０００ｇ／ｍｏｌの平均分子量数、約１．２５未満の多分散指数、少なくとも８５％の炭酸結合、および少なくとも９８％の−ＯＨ末端基を有する、式Ｑ１のポリ（エチレンカーボネート）を含む、項目５９に記載のＢ側混合物。
（項目６５）
約５００ｇ／ｍｏｌ〜約３，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含む、項目５９に記載のＢ側混合物。
（項目６６）
約５００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含む、項目５９に記載のＢ側混合物。
（項目６７）
約１，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含む、項目５９に記載のＢ側混合物。
（項目６８）
約２，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含む、項目５９に記載のＢ側混合物。
（項目６９）
約３，０００ｇ／ｍｏｌの平均分子量数、約１．２５未満の多分散指数、少なくとも９５％の炭酸結合、および少なくとも９８％の−ＯＨ末端基を有する、式Ｑ２のポリ（プロピレンカーボネート）を含む、項目５９に記載のＢ側混合物。
（項目７０）
約５００ｇ／ｍｏｌ〜約３，０００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含む、項目５９に記載のＢ側混合物。
（項目７１）
約５００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含む、項目５９に記載のＢ側混合物。
（項目７２）
約１，０００ｇ／ｍｏｌの平均分子量数、約１．２５未満の多分散指数、少なくとも９０％の炭酸結合、および少なくとも９８％の−ＯＨ末端基を有する、式Ｑ３のポリ（エチレン−コ−プロピレンカーボネート）を含む、項目５９に記載のＢ側混合物。
（項目７３）
約２，０００ｇ／ｍｏｌの平均分子量数（例えば、ｎが平均で約１０〜約１１である）、約１．２５未満の多分散指数、少なくとも９０％の炭酸結合、および少なくとも９８％の−ＯＨ末端基を有する、式Ｑ３のポリ（エチレン−コ−プロピレンカーボネート）を含む、項目５９に記載のＢ側混合物。
（項目７４）
約３，０００ｇ／ｍｏｌの平均分子量数、約１．２５未満の多分散指数、少なくとも９５％の炭酸結合、および少なくとも９８％の−ＯＨ末端基を有する、式Ｑ３のポリ（エチレン−コ−プロピレンカーボネート）を含む、項目５９に記載のＢ側混合物。
（項目７５）
約５００ｇ／ｍｏｌ〜約３，０００ｇ／ｍｏｌの平均分子量数（例えば、各ｎが約４〜約１６である）、約１．２５未満の多分散指数、少なくとも９５％の炭酸結合、および少なくとも９８％の−ＯＨ末端基を有する、式Ｑ４のポリ（エチレンカーボネート）を含む、項目５９に記載のＢ側混合物。
（項目７６）
約５００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含む、項目５９に記載のＢ側混合物。
（項目７７）
約１，０００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含む、項目５９に記載のＢ側混合物。
（項目７８）
約２，０００ｇ／ｍｏｌの平均分子量数、約１．２５未満の多分散指数、少なくとも８５％の炭酸結合、および少なくとも９８％の−ＯＨ末端基を有する、式Ｑ４のポリ（エチレンカーボネート）を含む、項目５９に記載のＢ側混合物。
（項目７９）
約３，０００ｇ／ｍｏｌの平均分子量数、約１．２５未満の多分散指数、少なくとも８５％の炭酸結合、および少なくとも９８％の−ＯＨ末端基、を有する、式Ｑ４のポリ（エチレンカーボネート）を含む、項目５９に記載のＢ側混合物。
（項目８０）
約５００ｇ／ｍｏｌ〜約３，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含む、項目５９に記載のＢ側混合物。
（項目８１）
約５００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含む、項目５９に記載のＢ側混合物。
（項目８２）
約１，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含む、項目５９に記載のＢ側混合物。
（項目８３）
約２，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含む、項目５９に記載のＢ側混合物。
（項目８４）
約３，０００ｇ／ｍｏｌの平均分子量数、約１．２５未満の多分散指数、少なくとも９５％の炭酸結合、および少なくとも９８％の−ＯＨ末端基を有する、式Ｑ５のポリ（プロピレンカーボネート）を含む、項目５９に記載のＢ側混合物。
（項目８５）
約５００ｇ／ｍｏｌ〜約３，０００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含む、項目５９に記載のＢ側混合物。
（項目８６）
約５００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含む、項目５９に記載のＢ側混合物。
（項目８７）
約１，０００ｇ／ｍｏｌの平均分子量数、約１．２５未満の多分散指数、少なくとも９０％の炭酸結合、および少なくとも９８％の−ＯＨ末端基を有する、式Ｑ６のポリ（エチレン−コ−プロピレンカーボネート）を含む、項目５９に記載のＢ側混合物。
（項目８８）
約２，０００ｇ／ｍｏｌの平均分子量数（例えば、ｎが平均で約１０〜約１１である）、約１．２５未満の多分散指数、少なくとも９０％の炭酸結合、および少なくとも９８％の−ＯＨ末端基を有する、式Ｑ６のポリ（エチレン−コ−プロピレンカーボネート）を含む、項目５９に記載のＢ側混合物。
（項目８９）
約３，０００ｇ／ｍｏｌの平均分子量数、約１．２５未満の多分散指数、少なくとも９５％の炭酸結合、および少なくとも９８％の−ＯＨ末端基を有する、式Ｑ６のポリ（エチレン−コ−プロピレンカーボネート）を含む、項目５９に記載のＢ側混合物。
（項目９０）
１００重量部のポリオール成分を含み、前記脂肪族ポリカーボネートポリオールが、前記ポリオール成分の約５重量パーセント〜１００重量パーセントを構成する、項目１に記載のＢ側混合物。
（項目９１）
０．０１〜２０重量部の１つ以上の発泡剤をさらに含む、項目９０に記載のＢ側混合物。
（項目９２）
前記発泡剤が、水を含む、項目９１に記載のＢ側混合物。
（項目９３）
０〜１重量部の１つ以上の触媒をさらに含む、項目９０に記載のＢ側混合物。
（項目９４）
前記触媒が、スズを含む、項目９３に記載のＢ側混合物。
（項目９５）
前記触媒が、アミン化合物を含む、項目９３に記載のＢ側混合物。
（項目９６）
０〜２０重量部の１つ以上の反応小分子ををさらに含み、前記反応小分子が、ヒドロキシ、アミン、チオール、およびカルボン酸からなる群から選択される１つ以上の官能基を含む、項目９０に記載のＢ側混合物。
（項目９７）
前記反応小分子が、ジオールを含む、項目９６に記載のＢ側混合物。
（項目９８）
０〜１０重量部の１つ以上の添加剤をさらに含み、前記添加剤が、相溶化剤、着色剤、界面活性剤、難燃剤、帯電防止性化合物、抗菌剤、ＵＶ安定剤、可塑剤、および連続気泡剤（ｃｅｌｌ  ｏｐｅｎｅｒ）からなる群から選択される、項目９０に記載のＢ側混合物。
（項目９９）
１つ以上のイソシアネート化合物の反応によって、項目１〜９８のいずれか１項に記載のＢ側混合物から誘導されるポリウレタン組成物。
（項目１００）
前記組成物が、フォームである、項目９９に記載のポリウレタン組成物。
（項目１０１）
前記フォームが、軟質フォームである、項目１００に記載のポリウレタン組成物。
（項目１０２）
前記フォームが、硬質フォームである、項目１００に記載のポリウレタン組成物。
（項目１０３）
前記フォームが、微細気泡フォームである、項目１００に記載のポリウレタン組成物。
（項目１０４）
前記組成物が、エラストマーである、項目９９に記載のポリウレタン組成物。
（項目１０５）
前記組成物が、熱可塑性プラスチックである、項目９９に記載のポリウレタン組成物。